(57)【要約】【課題】カシミヤのような柔軟性とヌメリ感を有する風合いに優れる羊毛繊維構造物の製造方法を提供する。【解決手段】羊毛繊維構造物を蛋白質分解酵素で処理して風合いに優れる羊毛繊維織物の製造方法であって、羊毛繊維織物がメリノウールを用いた紡績糸からなる織編物であり、蛋白質分解酵素として中性プロテアーゼを用い、下記の（１）及び（２）を満足するように、酵素の使用量、処理温度、処理時間、処理ｐＨを調整して、羊毛単繊維のスケールを不完全除去することを特徴とする風合いに優れる羊毛繊維構造物の製造方法。  （１）完全にスケールが除去された羊毛単繊維が、全構成羊毛単繊維の５０％以下である。  （２）スケールが残存している羊毛単繊維のスケール高さにおいて、８００ｎｍ以上のスケールが全スケールの５０％以下である（ただし、高さを測定するスケールは４００ｎｍ以上のものとする。）。【選択図】図４
2008240238.tif 000002
【特許請求の範囲】
【請求項１】
羊毛繊維構造物を蛋白質分解酵素で処理して風合いに優れる羊毛繊維織物の製造方法であって、羊毛繊維織物がメリノウールを用いた紡績糸からなる織編物であり、蛋白質分解酵素として中性プロテアーゼを用い、下記の（１）及び（２）を満足するように、酵素の使用量、処理温度、処理時間、処理ｐＨを調整して、羊毛単繊維のスケールを不完全除去することを特徴とする風合いに優れる羊毛繊維構造物の製造方法。
（１）完全にスケールが除去された羊毛単繊維が、全構成羊毛単繊維の５０％以下である。
（２）スケールが残存している羊毛単繊維のスケール高さにおいて、８００ｎｍ以上のスケールが全スケールの５０％以下である（ただし、高さを測定するスケールは４００ｎｍ以上のものとする。）。
【請求項２】
酵素の使用量が０．１〜１０ｇ／ｌであり、処理温度が３０〜８０℃、処理時間が３０〜１８０分、処理ｐＨが６〜８であることを特徴とする請求項１に記載の風合いに優れる羊毛繊維構造物の製造方法。
【発明の詳細な説明】
【技術分野】
【０００１】
本発明は、カシミヤのような柔軟性とヌメリ感を有する風合いに優れる羊毛繊維構造物の製造方法に関する。
【背景技術】
【０００２】
紳士衣料、婦人衣料、特にそれらの外衣においては、近年柔軟な触感、風合を有する織物が好まれており、その代表的な素材としてはカシミヤがあげられる。これに対して、羊毛繊維も従来より高級衣料に欠かせない素材として幅広く用いられているが、その風合はカシミヤに比べると柔軟性とヌメリ感に欠けると言わざるを得ない。
【０００３】
そこで羊毛繊維にカシミヤのような柔軟性とヌメリ感を付与し、新しい感覚の羊毛繊維構造物を得ようと、これまでに多くの方法が検討され、報告もされている。例えば、（１）水素イオンまたは金属イオンを吸着させた後、高濃度の酸化剤の水溶液で処理し、スケール組織を内側から崩壊させて剥離する方法（例えば、特許文献１を参照）、（２）あらかじめ酸化処理した後、飽和に近い無機塩溶液中で酵素処理を行いスケールを除去する方法（例えば、特許文献２を参照）、（３）賦活剤および尿素の存在下で蛋白質分解酵素による前処理を行った後、酸化処理、さらに蛋白質分解酵素による後処理を順次行い繊維を改質する方法（例えば、特許文献３を参照）などである。しかし、これらの方法から得られる羊毛繊維はスケールが完全に除去された外観を呈し、人工的な光沢感とヌメリ感を有すると共に、羊毛繊維の脆化が進み、風合が粗剛となり、カシミヤのような柔軟性とヌメリ感を得ることは不可能である。
【特許文献１】特公昭６２−１９５４０号公報
【特許文献２】特開昭５８−１４４１０５号公報
【特許文献３】特開昭６１−２６６６７６号公報
【発明の開示】
【発明が解決しようとする課題】
【０００４】
本発明者らは、上述の事情に鑑み、鋭意研究を重ねた結果、カシミヤのような柔軟性とヌメリ感を有する羊毛繊維構造物を得るには、完全にスケールが除去された羊毛単繊維の含有率とスケールが完全に除去されていない羊毛単繊維のスケールの高さ分布が非常に重要であることを見いだし、本発明を完成するに至った。本発明の目的は、カシミヤのような柔軟性とヌメリ感を有する風合いに優れる羊毛繊維構造物を提供することにある。
【課題を解決するための手段】
【０００５】
上述の目的は、羊毛繊維構造物を蛋白質分解酵素で処理して風合いに優れる羊毛繊維織物の製造方法であって、羊毛繊維織物がメリノウールを用いた紡績糸からなる織編物であり、蛋白質分解酵素として中性プロテアーゼを用い、下記の（１）及び（２）を満足するように、酵素の使用量、処理温度、処理時間、処理ｐＨを調整して、羊毛単繊維のスケールを不完全除去することによって達成される。
を特徴とする風合いに優れる羊毛繊維構造物の製造方法。
（１）完全にスケールが除去された羊毛単繊維が、全構成羊毛単繊維の５０％以下である。
（２）スケールが残存している羊毛単繊維のスケール高さにおいて、８００ｎｍ以上のスケールが全スケールの５０％以下である（ただし、高さを測定するスケールは４００ｎｍ以上のものとする。）。
【発明の効果】
【０００６】
本発明は羊毛繊維のスケールの高さ分布を最適化することにより、羊毛繊維構造物の風合いを改善することができる。これより、これまで風合いに難があった羊毛繊維構造物にカシミヤのような柔軟でヌメリ感を有する優れた風合いの羊毛繊維構造物を製造することが可能である。
【発明を実施するための最良の形態】
【０００７】
本発明における羊毛繊維は、オーストラリア、ニュージーランド等で採取されるものを用い、平均繊維長５０〜１００ｍｍ、繊度１５〜２４μｍのメリノウールが使用される。
【０００８】
本発明で得られる羊毛繊維構造物は、羊毛繊維を蛋白質分解酵素（プロテアーゼ）で処理することにより得られる。本発明で用いる蛋白質分解酵素とは、羊毛繊維を構成する蛋白質の加水分解反応を触媒するもののことをいう。例としてパパイン、トリプシンなど古くから知られている酵素から、最近絹繊維の精練などに利用され始めている枯草菌やその他各種の微生物由来の蛋白質分解酵素などを用いることができるが、至適ＰＨが中性領域にある中性フプロテアーゼが好ましい。例えば、プロテアーゼＮ（天野製薬株式会社製）、エンチロンＰＮ１０ＮＬ（洛東化成工業株式会社製）、プロチンＰＳ１０（大和化成株式会社製）、トヨチームＮＥＰ（東洋紡績株式会社製）などを用いることができる。
【０００９】
羊毛繊維の蛋白質分解酵素処理は、従来から使用されている装置を用いて行えばよい。酵素処理の形態としては、スライバー、糸、織物、編み物が含まれ、セーターなどの二次製品とした後に処理をしてもよい。
【００１０】
また酵素処理の際、本発明の効果を効率的に発現させるため、使用する蛋白質分解酵素の酵素活性、至適温度、至適ｐＨに合わせて、酵素使用量、処理温度、時間、ｐＨなどが調整される。このことにより、求める完全にスケールが除去された羊毛単繊維の含有率とスケールが完全に除去されていない羊毛単繊維のスケールの高さ分布が得られる。より具体的には、酵素使用量は０．１〜１０ｇ／ｌ、処理温度は３０〜８０℃、処理時間は３０〜１８０分、処理ｐＨは６〜８であるのが好ましい。また、必要に応じて酵素処理時に浸透剤、賦活剤、羊毛保護剤などを併用してもよい。
【実施例】
【００１１】
以下、測定法について詳述する。
（１）スケール高さ測定方法
本発明でのスケール高さの測定は以下のような方法で行うものである。
図１〜２に羊毛繊維の走査型電子顕微鏡（ＳＥＭ）写真及びとスケール高さ測定法の例を示している。スケール高さ測定には日立製作所（株）のＳ−３５００Ｎ形走査型電子顕微鏡を使用した。勿論、一般に市販されている走査型電子顕微鏡であれば問題はない。
【００１２】
羊毛繊維のスケール高さ測定のためのＳＥＭ観察は倍率１万倍、加速電圧５〜１５ｋＶで行う。また、観察前に羊毛繊維はスパッタリング法により白金を５〜４５ｎｍコートする。羊毛のスケール部は、一万倍で観察した場合スケールの段差部付近は、図１のような簡単な図でおおよそ表すことができる。つまり、ほぼ直線で近似できるａ部とスケールのエッジ部である急な段差部ｂ、測定対象としているスケールのｃ部である。
【００１３】
図１に示すようにスケールの高さ測定は、まず急な段差の頂点である点ｂを観察画面の中心に配置する。次いで、直線ａを引く。ａ部は必ずしも直線であるとは限らないが、引けない場合は平均線を引くものとする。次にスケール部の各点から直線ａの延長線への垂線を引き、最も長い垂線をスケール高さとする。実際のスケール高さの測定例を図２に示す。この方法でスケールの高さ測定を行うが、１６００ｎｍ以上と測定された場合は本特許請求項におけるスケールとは見なさないものとする。これは異物や繊維の曲部をスケール部と見誤るのを防ぐためである。
【００１４】
スケール高さの測定は羊毛単繊維１本につき二点以上、単繊維８０本以上測定し、合計２００個所以上でスケール高さ測定を行う。測定点の選択は完全にランダムなものとし、一万倍でスキャンしながら、視野内に偶然入ったスケールの高さ測定を行うものとする。ただし、スケールが実質的に完全に除去された羊毛繊維はスケール高さ測定対象から除外した。スケールが完全に除去されているか否かはＳＥＭ観察で容易に判断でき、図３で示すようなものである。正確に表現するならば、ＳＥＭで羊毛繊維を倍率３５００倍で繊維軸方向に視野をずらしながら多点観察した場合、一般に繊維周方向に観察されるスケールのエッジが５０ ％以上の観察点で明確に観察されない羊毛繊維のことをいう。比較のため、図４にスケールが残存している羊毛のＳＥＭ写真の例を挙げる。
【００１５】
（２）触感の評価
触感の評価は、風合計測システムとして一般的に使用されているＫＥＳ（Ｋａｗａｂａｔａ  Ｅｖａｌｕａｔｉｏｎ  Ｓｙｓｔｅｍ）の曲げ特性値、風合値の測定および専門技術者による判定で行った。曲げ特性値Ｂ（単位：ｇ・ｃｍ２／ｃｍ）を繊維構造物の柔軟性の評価尺度とし、風合値のＮＵＭＥＲＩを繊維構造物のヌメリ感の評価尺度とした。また同時に、天然繊維の風合評価の経験の長い技術者三名によって、触感の総合評価を行った。
【００１６】
以下、本発明を実施例を用いて更に詳しく説明する。本発明は以下の実施例に限定されるものではない。
【００１７】
実施例１
繊度が２０μ、平均繊維長が８４ｍｍのオーストラリア産メリノウールを用いて紡績された梳毛糸（５２番手双糸）からなる織物を、下記の処方１の処理浴（液温５０℃）にバッチ方式で浸漬し、１２０分間の処理を行った。
処方１
硫酸アンモニウム                        １００ｇ／ｌ
中性プロテアーゼ（トヨチームＮＥＰ（東洋紡績株式会社製））３ｇ／ｌ
【００１８】
続いて水洗後、酢酸５ｇ／ｌの濃度の溶液（液温６０℃）にて１５分間の処理を行い、次いで水洗を行った後、乾燥させ、実施例１の羊毛繊維織物を得た。この得られた織物より羊毛単繊維を分離し、そのスケール高さをＳＥＭを用いてランダムに２００箇所評価した。測定したスケール高さ分布を図５に示す。処方１を施した羊毛は、約２０％の単繊維が、スケールが完全に除去されたものであった。また、８００ｎｍ以下のスケールが６５％を占めた。この織物の触感を風合計測システム（ＫＥＳ）で評価したところ、曲げ測定値Ｂは０．０９３５、風合値のＮＵＭＥＲＩは６．９９とカシミヤ織物に近い数値となった。また、専門技術者による触感判定においてもカシミヤと同等との判定であった。
【００１９】
実施例２
使用する中性プロテアーゼをトヨチームＮＥＰ（東洋紡績株式会社製）からプロテアーゼＮ（天野製薬株式会社製）に変更した以外は全て実施例１と同じ方法で実施例２の羊毛繊維織物を得た。この得られた織物より羊毛単繊維を分離し、そのスケール高さを、ＳＥＭを用いてランダムに２００箇所評価した。測定したスケール高さ分布を図５に示す。その結果、約１５％の単繊維が、スケールが完全に除去されたものであった。また、８００ｎｍ以下のスケールが６２％を占めた。この織物の触感を風合計測システム（ＫＥＳ）で評価したところ、曲げ測定値Ｂは０．０９２５、風合値のＮＵＭＥＲＩは７．０４とカシミヤ織物に近い数値となった。また、専門技術者による触感判定においてもこの羊毛繊維織物の風合いはカシミヤに極めて近いと判定された。
【００２０】
比較例１
繊度が２０μ、平均繊維長が８４ｍｍのオーストラリア産メリノウールを用いて紡績された梳毛糸（５２番手双糸）からなる織物を、特開昭５７−７１４７４号公報に記載された実施例２の方法に基づき処理を行った。まず上記織物を、下記の処方２の処理浴（液温２５℃）にバッチ方式で浸漬し１５分間の処理を行った。
処方２
ジクロロイソシアヌール酸ソーダ          ４ｇ／ｌ
浸透剤                                  １ｇ／ｌ
続いて水洗後、亜硫酸ナトリウム７ｇ／ｌの濃度の溶液（液温２５℃）にて１５分間の処理を行い、次いで水洗を行った。次に下記処方３の処理浴（液温７０℃）にて３０秒間の処理を行い、引き続き水洗を行った後、乾燥させ、比較例１の羊毛繊維織物を得た。
処方３
パパイン（蛋白質分解酵素）              １ｇ／ｌ
亜硫酸ソーダ                        １．５ｇ／ｌ
【００２１】
この得られた織物より羊毛単繊維を分離し、そのスケール高さをＳＥＭを用いてランダムに２００箇所評価した。その結果、約８０％の単繊維がスケールが完全に除去されたものであった。この織物の触感を風合計測システム（ＫＥＳ）で評価したところ、曲げ測定値Ｂは０．１１８０、風合値のＮＵＭＥＲＩは５．６７とカシミヤ織物の数値とは掛け離れた値となった。また、専門技術者による触感判定においてもカシミヤライクとは判定されなかった。
【産業上の利用可能性】
【００２２】
本発明により、これまで風合いに難があった羊毛繊維構造物に、カシミヤのような柔軟でヌメリ感を有する優れた風合いの羊毛繊維構造物を製造することができるため、高級衣料用素材として好適である。
【図面の簡単な説明】
【００２３】
【図１】（１）は、羊毛繊維を走査型電子顕微鏡（ＳＥＭ）写真で観察した場合における羊毛繊維の１つのスケールの段差部付近を示す模式図であり、（２）は、羊毛繊維のＳＥＭ写真において、スケール高さを測定する際のスケール高さの測定剤の模式図である。
【図２】（１）及び（２）は、ＳＥＭ写真における測定例を示す図である。
【図３】（１）及び（２）は、スケールが完全に除去された羊毛繊維のＳＥＭ写真の例である。
【図４】（１）及び（２）は、スケールが残存している羊毛繊維のＳＥＭ写真の例である。
【図５】実施例１の羊毛繊維のスケール高さ分布を示す図である。
【図６】実施例２の羊毛繊維のスケール高さ分布を示す図である。
【図１】
2008240238.tif 000003
【図２】
2008240238.tif 000004
【図３】
2008240238.tif 000005
【図４】
2008240238.tif 000006
【図５】
2008240238.tif 000007
【図６】
2008240238.tif 000008